(57)【要約】【課題】  高屈折率および高分散特性を有し、かつ着色が少なく、プレス成形用被成形ガラス体および各種光学素子に好適な光学ガラスを提供する。【解決手段】  ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下の光学ガラスである。【選択図】        なし【特許請求の範囲】
【請求項１】
ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下であることを特徴とする光学ガラス。
【請求項２】
屈折率（ｎｄ）が１．８６以上である請求項１に記載の光学ガラス。
【請求項３】
請求項１または２に記載の光学ガラスからなり、プレス成形に供されることを特徴とするプレス成形用被成形ガラス体。
【請求項４】
請求項１または２に記載の光学ガラスからなることを特徴とする光学素子。
【請求項５】
請求項３に記載のプレス成形用被成形ガラス体を、加熱、軟化してプレス成形することを特徴とする光学素子の製造方法。
【発明の詳細な説明】
【技術分野】
【０００１】
本発明は、光学ガラス、プレス成形用被成形ガラス体、光学素子およびその製造方法に関する。さらに詳しくは、本発明は、高屈折率、高分散特性を有し、かつ着色の少ない光学ガラス、該光学ガラスからなるプレス成形用被成形ガラス体と光学素子、および上記光学素子の製造方法に関するものである。
【背景技術】
【０００２】
近年、高屈折率、高分散特性を有する光学ガラスの需要が益々高まっている。このようなガラスとして、リン酸塩系のガラス組成をベースにＴｉＯ２などの高屈折率を付与する成分を比較的多量に導入した光学ガラスが知られている（例えば、特許文献１参照）。
しかしながら、上記ガラスは、リン酸塩系のガラス組成をベースにＴｉＯ２などの高屈折率を付与する成分を比較的多量に導入しており、その結果ガラスが着色しやすく、着色度の面で問題があった。したがって、上記特許文献１においては、光学ガラスの熱処理を行うことで、着色の改善を試みているが、この場合、熱処理工程を必要とし、操作が煩雑になるのを免れない上、ガラス全体を均一な着色度にするのが難しいという問題がある。
【特許文献１】特開平６−３４５４８１号公報
【発明の開示】
【発明が解決しようとする課題】
【０００３】
本発明は、このような事情のもとで、高屈折率、高分散特性を有し、かつ着色の少ない光学ガラス、該光学ガラスからなるプレス成形用被成形ガラス体と光学素子、および上記光学素子の製造方法を提供することを目的とするものである。
【課題を解決するための手段】
【０００４】
本発明者らは、前記目的を達成するために鋭意研究を重ねた結果、特定の組成を有し、かつ光線透過率が５０％になる波長がある値以下である光学ガラスにより、その目的を達成し得ることを見出し、この知見に基づいて本発明を完成するに至った。
すなわち、本発明は、
（１）ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下であることを特徴とする光学ガラス、
（２）屈折率（ｎｄ）が１．８６以上である上記（１）項に記載の光学ガラス、
（３）上記（１）または（２）項に記載の光学ガラスからなり、プレス成形に供されることを特徴とするプレス成形用被成形ガラス体、
（４）上記（１）または（２）項に記載の光学ガラスからなることを特徴とする光学素子、および
（５）上記（３）項に記載のプレス成形用被成形ガラス体を、加熱、軟化してプレス成形することを特徴とする光学素子の製造方法、
を提供するものである。
【発明の効果】
【０００５】
本発明によれば、高屈折率および高分散特性を有し、かつ着色の少ない光学ガラス、該光学ガラスからなる光学素子をプレス成形によって得るためのプレス成形用被成形ガラス体、並びに上記光学ガラスからなる光学素子およびその製造方法を提供することができる。
【発明を実施するための最良の形態】
【０００６】
まず、本発明の光学ガラスについて説明する。
本発明の光学ガラスは、ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下のガラスである。
【０００７】
ここで光線透過率とは、１０．０±０．１ｍｍの厚さに研磨された互いに平行な面を有するガラス試料を用い、前記研磨された面に対して垂直方向から光を入射して得られる分光透過率のことである。上記研磨は測定波長域の波長に対し、表面粗さが十分小さい状態に平滑化されていることを意味する。上記分光透過率は波長２８０〜７００ｎｍの範囲で測定される。光線透過率が５％になる波長をλ５とすると、λ５から波長を長くしていくと光線透過率が増加し、７０％以上に達すると波長７００ｎｍまで７０％以上の高透過率を保つ。
【０００８】
上記組成範囲において１．８６以上と極めて高い屈折率（ｎｄ）を得ることができるが、高屈折率成分がＰ２Ｏ５含有ガラス中に存在すると、その成分が還元されて短波長側に吸収が現れる。この吸収を低減し、上記光線透過率を得るにはＳｂ２Ｏ３の添加が不可欠である。しかし、Ｓｂ２Ｏ３の添加量が多くなるとＳｂ２Ｏ３の光吸収によってガラスが着色してしまう。そのため、Ｓｂ２Ｏ３の添加量は上記範囲に制限されている。Ｓｂ２Ｏ３の好ましい添加量は、外割で０．０１〜０．７質量％、より好ましくは０．０１〜０．５質量％である。なお、外割添加量とは、Ｓｂ２Ｏ３以外のガラス成分の合計量に対する添加量のことである。
【０００９】
本発明の光学ガラスは、ＰｂＯ、Ａｓ２Ｏ３を含まない。ＰｂＯはガラスの屈折率を増加させるが、環境影響上問題のある物質であり、Ａｓ２Ｏ３は脱泡効果が高く、ガラスの着色防止効果も高いが、環境影響上問題のある物質である。したがって、本発明ではこれらの物質をガラスから排除する。
本発明の光学ガラスにおける各成分およびその含有量の限定理由を以下に説明する。なお、各含有量は質量％表示により示してある。
【００１０】
Ｐ２Ｏ５は燐酸塩ガラスにおいてガラス形成成分として欠かせない成分である。燐酸塩ガラスは珪酸塩ガラスと比べて低い温度でガラスを熔解することができ、可視域の透過率が高いという特徴をもつ。そのためＰ２Ｏ５は少なくとも１０％は必要である。逆に３２％を超えると高屈折率特性が得られなくなる。そのためＰ２Ｏ５の含有量は１０〜３２％の範囲に限定される。好ましいＰ２Ｏ５の含有量は１２〜３０％、さらに好ましくは１２〜２８％の範囲である。
【００１１】
Ｎｂ２Ｏ５は目的とする高屈折率・高分散特性を得るために不可欠な成分であり、またガラスの化学的耐久性を上げる効果のある成分である。Ｎｂ２Ｏ５が２７％未満であると目的とする高屈折率・高分散特性が得られなくなり、６５％を超えるとガラスの耐失透性が悪くなる。このためＮｂ２Ｏ５は２７〜６５％の範囲に限定される。好ましいＮｂ２Ｏ５の含有量は３０〜６４％の範囲であり、さらに好ましくは３２〜６３％の範囲である。
【００１２】
ＢａＯは目的とする高屈折率・高分散特性を得るために不可欠な成分である。また屈折率を高める成分でありながら、多量の導入によっても着色度を悪化させにくい成分であるため、その含有量を１０〜３０％とする。好ましい含有量は１４〜２８％である。
【００１３】
ＴｉＯ２は目的とする高屈折率・高分散特性を得るために有効な成分であり、またガラスの化学的耐久性を上げる効果が非常に強い成分である。ＴｉＯ２が２０％を超えるとガラスの耐失透性が悪くなり、ガラスの着色度が非常に悪くなる。このためＴｉＯ２の量を０％超２０％以下とする。好ましいＴｉＯ２の含有量は０．５〜１９％の範囲であり、さらに好ましくは２〜１８％の範囲である。
【００１４】
Ｌｉ２Ｏ、Ｎａ２Ｏ、Ｋ２Ｏは適量添加することでガラスの熔融温度を下げガラスの液相温度（ＬＴ）を下げることができる。しかし、Ｌｉ２Ｏ＋Ｎａ２Ｏ＋Ｋ２Ｏの合計含有量が１０％以上になると目的とする高屈折率特性が得られなくなる。そのため、Ｌｉ２Ｏ＋Ｎａ２Ｏ＋Ｋ２Ｏの合計含有量は１０％未満の範囲に限定される。
Ｌｉ２Ｏの好ましい含有量は０〜３％、Ｎａ２Ｏの好ましい含有量は０〜９％、Ｋ２Ｏの好ましい含有量は０〜９％である。アルカリ金属酸化物としてはＮａ２Ｏのみ、Ｋ２Ｏのみ、Ｎａ２ＯおよびＫ２Ｏの導入が好ましく、Ｋ２Ｏのみ、Ｎａ２ＯおよびＫ２Ｏの導入がより好ましく、Ｎａ２ＯおよびＫ２Ｏの導入がさらに好ましい。
【００１５】
本発明の光学ガラスにおいて、任意成分であるＣａＯ、ＳｒＯ、ＺｎＯは適量を添加することにより、ガラスの液相温度（ＬＴ）を下げ、耐失透性を良くする効果が大きな成分である。しかし、ＣａＯ、ＳｒＯ、ＺｎＯが過剰に導入されると、目的とする高屈折率・高分散特性が得にくくなる。このためＣａＯ、ＳｒＯおよびＺｎＯの含有量は、それぞれ０〜６％の範囲、０〜６％の範囲及び０〜６％の範囲にすることが好ましい。
【００１６】
Ｂ２Ｏ３は適量添加することにより耐失透性が良くなる特徴を持つ。特にＰ２Ｏ５、Ｎｂ２Ｏ５とＴｉＯ２を含む光学ガラスにＢ２Ｏ３を適量添加すると極めて耐失透性が良くなる。ただし１２％を超えると高屈折率特性が得られなくなる。そのためＢ２Ｏ３の含有量は０〜１２％の範囲に限定される。好ましいＢ２Ｏ３の含有量は０〜８％である。
【００１７】
本発明の光学ガラスにおいて、ＳｉＯ２、ＺｒＯ２を任意成分として導入することもできる。ＳｉＯ２、ＺｒＯ２とも少量の添加により着色をより低減し、耐失透性を改善する働きをする。ただし、過剰導入により目的とする高屈折率特性が得にくくなるため、ＳｉＯ２の含有量を０〜４％、ＺｒＯ２の含有量を０〜４％にすることが好ましい。より好ましい量は、ＳｉＯ２が０〜２％、ＺｒＯ２が０〜２％である。
さらにＬａ２Ｏ３、Ｙ２Ｏ３、Ｇｄ２Ｏ３、Ｔａ２Ｏ５、ＷＯ３、ＭｇＯ、Ｃｓ２Ｏ等の成分も、本発明の目的を損なわない程度であれば添加可能である。
【００１８】
上記各成分における好ましい含有量を任意に組合せることができ、その組合せに対して上記Ｓｂ２Ｏ３の好ましい量を添加することができる。
以下、好ましい組成範囲を例示する。その範囲は、上記本発明の組成範囲内にあって、Ｐ２Ｏ５  １２〜３０％、Ｎｂ２Ｏ５  ３０〜６４％、ＢａＯ  １４〜２８％、ＴｉＯ２  ０．５〜１９％、Ｌｉ２Ｏ  ０〜３％、Ｎａ２Ｏ  ０〜９％、Ｋ２Ｏ  ０〜９％、ＣａＯ  ０〜６％、ＳｒＯ  ０〜６％、ＺｎＯ  ０〜６％、Ｂ２Ｏ３  ０〜８％であり、その中にあってさらに好ましい範囲は、Ｐ２Ｏ５  １２〜２８％、Ｎｂ２Ｏ５  ３２〜６３％、ＴｉＯ２  ２〜１８％である。
なお、上記諸要求を満たす上からＰ２Ｏ５、Ｎｂ２Ｏ５、ＢａＯ、Ｂ２Ｏ３、ＴｉＯ２、Ｎａ２Ｏ、Ｋ２Ｏ、ＺｎＯ、ＳｉＯ２の合計量を９５％以上とすることが好ましく、９８％以上とすることがより好ましく、９９％以上とすることがさらに好ましく、１００％とすることが特に好ましい。
【００１９】
このような組成の光学ガラスによって屈折率（ｎｄ）が１．８６以上、好ましくは１．８６〜１．９６、アッベ数（νｄ）が２４以下、好ましくは２４〜１８の光学恒数を有するガラスを実現することができる。
さらに、本発明の光学ガラスとしては、液相温度が１１５０℃以下のものが望ましい。このような高温域における安定性を備えることにより、熔融状態のガラスを成形する際の成形性をより向上させることができる。
【００２０】
また、本発明の光学ガラスによれば、熔融ガラスを成形する際のガラス粘性が成形に適した範囲になるため、優れた高温成形性を有する光学ガラスを提供することもできる。
このような組成の本発明の光学ガラスは、以下のようにして製造することができる。
本発明の光学ガラスを製造するためのガラス原料としては、Ｐ２Ｏ５については正燐酸（Ｈ３ＰＯ４）、メタリン酸、五酸化二燐等を用い、他の成分については炭酸塩、硝酸塩、酸化物等を適宜用いることが可能である。ただし、ガラスの着色をより低減する上から、Ｐ２Ｏ５を導入する原料としてメタリン酸が好ましい。ガラスの着色はガラス中の水分量に関係すると思われる。ガラス中に取り込まれる水分量が比較的少ないメタリン酸原料の使用が上記観点から有利である。
これらの原料を所望の割合に秤取し混合して、調合原料とし、これを１０００〜１２００℃程度に加熱した熔解炉に投入し、熔解清澄後、攪拌し、均一化してから鋳型に鋳込み徐冷することにより、本発明の光学ガラスを得ることができる。
その際、熔解炉の雰囲気に酸素を加え、酸素分圧を高めてもよい。また熔解炉に酸素ガスのような酸化性ガスを吹きこんでバブリングしてもよい。このようにして上記透過率特性の優れた高屈折率ガラスを製造することができる。
【００２１】
次に本発明のプレス成形用被成形ガラス体とそれを製造する方法について説明する。
プレス成形用被成形ガラス体はプレス成形に供されるガラス体であり、目的とするプレス成形品の質量にほぼ等しい質量をもち、本発明の光学ガラスからなる。
まず十分清澄、均質化された熔融ガラスを流出パイプから連続して流出し、鋳型に流し込む。鋳型に流し込まれて板状に広がった熔融ガラスは冷えて固化し板状ガラスになる。成形された板状ガラスを鋳型から連続して引き出し、一定幅と厚みを有する板状ガラスが得られる。このガラスをアニールした後、所望の寸法に切断してカットピースと呼ばれるガラス片を複数個作製する。そしてカットピースにバレル研磨などの加工を施してプレス成形品の質量に調整し、プレス成形用被成形ガラス体を得る。
別の方法としては、流出する熔融ガラスから所定量の熔融ガラス塊を分離して成形型で受け、ガラス塊に成形してプレス成形用被成形ガラス体を得る方法もある。この方法でもガラス塊にバレル研磨などの加工を施してプレス成形用被成形ガラス体に仕上げるようにしてもよい。
【００２２】
次に、本発明の光学素子とその製造方法について説明する。
本発明の光学素子は上記光学ガラスからなるものである。本発明の光学素子としては、レンズ、プリズム、光学基板などを例示することができ、レンズとしては球面レンズ、非球面レンズ、レンズアレイなどの各種レンズを例示することができる。特に、本発明の光学ガラスは屈折率が高いので、デジタルスチールカメラ用撮像レンズ、デジタルビデオカメラ用撮像レンズ、携帯電話付属カメラの撮像レンズ、ノート型パーソナルコンピュータ付属カメラの撮像レンズ、投光レンズなどの液晶プロジェクタなどのプロジェクタ内蔵レンズなどに好適である。
【００２３】
本発明の光学素子の製造方法は、上記プレス成形用被成形ガラス体を加熱、軟化してプレス成形することを特徴とするものである。本発明の光学素子の製造方法としては、滑らかな表面を有するプレス成形用被成形ガラス体を加熱、軟化し、窒素、窒素と水素の混合ガスなどの非酸化性雰囲気中でプレス成形型を用いて精密プレス成形する方法、大気中でプレス成形用被成形ガラス体を加熱、軟化し、プレス成形型を用いてプレス成形し、プレス成形品に研削、研磨加工を施して光学素子を作製する方法などを例示することができる。
本発明のプレス成形用被成形ガラス体、光学素子はいずれも着色の少ない光学ガラスからなるため着色が少なく、その上、屈折率が高く、高分散特性を有することから、利用価値の高いものとなる。
【実施例】
【００２４】
次に、本発明を実施例により、さらに詳細に説明するが、本発明は、これらの例によってなんら限定されるものではない。
なお、光学ガラスの物性は、以下に示す方法により測定した。
（１）屈折率（ｎｄ）およびアッベ数（νｄ）
１時間当たり、３０℃の降温速度で冷却して得られた光学ガラスについて測定した。
（２）液相温度（ＬＴ）
５０ｍｌの白金製坩堝に光学ガラスを入れ、蓋を付けて炉内に２時間保持し、冷却後、ガラス内部を１００倍の顕微鏡で観察した際の結晶の有無から求めた。
（３）λ５０
明細書本文記載の方法に従って測定した分光透過率において、透過率５０％の波長をλ５０として求めた。
実施例１〜１２
表１、表２に示す組成になるように、一般的な方法により、実施例１〜１２および比較例１、２の光学ガラスを作製した。すなわち、原料としてはＰ２Ｏ５は正燐酸（Ｈ３ＰＯ４）、メタリン酸又は五酸化二燐等を用い、他の成分については炭酸塩、硝酸塩等を用い、これらの原料を所望の割合に秤取し、混合して調合原料とし、これを１０００〜１２００℃に加熱した熔解炉に投入し、熔解、清澄後、攪拌し、均一化してから鋳型に鋳込み徐冷することにより光学ガラスを得た。なお、熔融雰囲気中の酸素分圧は大気中における酸素分圧よりも高くしてもよいし、熔解炉中の熔融ガラスに酸素ガスを吹きこんでもよい。
得られた光学ガラスの光学的性能を表１、表２に示す。
【００２５】
【表１】
2005075665.tif 000002
【００２６】
【表２】
2005075665.tif 000003
【００２７】
表１、表２より、実施例１〜１２の光学ガラスは、λ５０が４２０ｎｍ以下であって、屈折率ｎｄが１．８６以上の高屈折率を有し、アッベ数νｄが２４〜１８の高分散特性を有する。また液相温度が１１５０℃以下であり、軟化点付近で３０分保持しても失透がなく耐失透性に優れている。
比較例１、２
実施例１〜１２と同様にして、表３に示す組成の光学ガラスを作製し、その光学的性能を表３に示した。
【００２８】
【表３】
2005075665.tif 000004
【００２９】
比較例１はＳｂ２Ｏ３を含まないので着色が強まり、λ５０が長波長側にシフトしている。比較例２は少ないＢａＯで所要の光学特性を得ているため、着色が強まり、λ５０が長波長側にシフトしている。
実施例１３
次に熔融ガラスを一定流速で流出し、鋳型に流し込んで実施例１〜１２の各光学ガラスからなるガラス板を成形した。このガラス板をアニールした後、所定寸法に切断してカットピースを作製した。次いで複数個のカットピースにバレル研磨を施して目的とするプレス成形品の質量に調整した。このようにして得たプレス成形用被成形ガラス体の表面全体に粉末離型剤を均一に塗布し、大気中で加熱、軟化してプレス成形型を用いて目的とするレンズに近似する形状にプレス成形した。
【００３０】
このようにして得られたプレス成形品をアニールした後、研削、研磨して実施例１〜１２の各ガラスからなるレンズを製造した。このようにして得られたレンズは目視によっても着色が少ないものであった。
本実施例はレンズを例にしたものであるが、その他光学素子、例えばプリズムや光学基板等も同様に行うことができる。
【産業上の利用可能性】
【００３１】
本発明の光学ガラスは、高屈折率、高分散特性を有し、かつ着色が少なく、プレス成形用被成形ガラス体および各種光学素子に好適に用いられる。
【手続補正書】
【提出日】平成16年7月13日(2004.7.13)
【手続補正１】
【補正対象書類名】特許請求の範囲
【補正対象項目名】全文
【補正方法】変更
【補正の内容】
【特許請求の範囲】
【請求項１】
ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下であることを特徴とする光学ガラス。
【請求項２】
質量％表示で、Ｌｉ２Ｏを０〜３％、Ｎａ２Ｏを０〜９％、Ｋ２Ｏを０〜９％の割合で含む請求項１に記載の光学ガラス。
【請求項３】
質量％表示で、さらに、ＣａＯを０〜６％、ＳｒＯを０〜６％、ＺｎＯを０〜６％、ＳｉＯ２を０〜４％、ＺｒＯ２を０〜４％の割合で含む請求項１または２に記載の光学ガラス。
【請求項４】
質量％表示で、ＴｉＯ２を０．５〜１９％の割合で含む請求項１〜３のいずれか１項に記載の光学ガラス。
【請求項５】
質量％表示で、Ｐ２Ｏ５を１２〜２８％、Ｎｂ２Ｏ５を３２〜６３％、ＴｉＯ２を２〜１８％の割合で含む請求項１〜４のいずれか１項に記載の光学ガラス。
【請求項６】
Ｐ２Ｏ５、Ｎｂ２Ｏ５、ＢａＯ、Ｂ２Ｏ３、ＴｉＯ２、Ｎａ２Ｏ、Ｋ２Ｏ、ＺｎＯ、ＳｉＯ２を合計量で９５質量％以上の割合で含む請求項１〜５のいずれか１項に記載の光学ガラス。
【請求項７】
Ｓｂ２Ｏ３を外割で０．０１〜０．７質量％の割合で含む請求項１〜６のいずれか１項に記載の光学ガラス。
【請求項８】
Ｓｂ２Ｏ３を外割で０．０１〜０．５質量％の割合で含む請求項７に記載の光学ガラス。
【請求項９】
屈折率（ｎｄ）が１．８６以上である請求項１〜８のいずれか１項に記載の光学ガラス。
【請求項１０】
アッベ数（νｄ）が２４以下である請求項１〜９のいずれか１項に記載の光学ガラス。
【請求項１１】
液相温度が１１５０℃以下である請求項１〜１０のいずれか１項に記載の光学ガラス。
【請求項１２】
請求項１〜１１のいずれか１項に記載の光学ガラスからなり、プレス成形に供されることを特徴とするプレス成形用被成形ガラス体。
【請求項１３】
請求項１〜１１のいずれか１項に記載の光学ガラスからなることを特徴とする光学素子。
【請求項１４】
請求項１２に記載のプレス成形用被成形ガラス体を、加熱、軟化してプレス成形することを特徴とする光学素子の製造方法。
【手続補正２】
【補正対象書類名】明細書
【補正対象項目名】０００４
【補正方法】変更
【補正の内容】
【０００４】
本発明者らは、前記目的を達成するために鋭意研究を重ねた結果、特定の組成を有し、かつ光線透過率が５０％になる波長がある値以下である光学ガラスにより、その目的を達成し得ることを見出し、この知見に基づいて本発明を完成するに至った。
すなわち、本発明は、
（１）ガラス成分として、質量％表示で、Ｐ２Ｏ５を１０〜３２％、Ｎｂ２Ｏ５を２７〜６５％、ＢａＯを１０〜３０％、Ｂ２Ｏ３を０〜１２％、ＴｉＯ２を０％超２０％以下、Ｌｉ２ＯとＮａ２ＯとＫ２Ｏを合計量で０％以上１０％未満の割合で含むと共に、Ｓｂ２Ｏ３を外割で０％超１％以下の割合で含み、かつ光線透過率が５０％になる波長が４２０ｎｍ以下であることを特徴とする光学ガラス、
（２）質量％表示で、Ｌｉ２Ｏを０〜３％、Ｎａ２Ｏを０〜９％、Ｋ２Ｏを０〜９％の割合で含む上記（１）に記載の光学ガラス、
（３）質量％表示で、さらに、ＣａＯを０〜６％、ＳｒＯを０〜６％、ＺｎＯを０〜６％、ＳｉＯ２を０〜４％、ＺｒＯ２を０〜４％の割合で含む上記（１）または（２）に記載の光学ガラス、
（４）質量％表示で、ＴｉＯ２を０．５〜１９％の割合で含む上記（１）〜（３）のいずれか１項に記載の光学ガラス、
（５）質量％表示で、Ｐ２Ｏ５を１２〜２８％、Ｎｂ２Ｏ５を３２〜６３％、ＴｉＯ２を２〜１８％の割合で含む上記（１）〜（４）のいずれか１項に記載の光学ガラス、
（６）Ｐ２Ｏ５、Ｎｂ２Ｏ５、ＢａＯ、Ｂ２Ｏ３、ＴｉＯ２、Ｎａ２Ｏ、Ｋ２Ｏ、ＺｎＯ、ＳｉＯ２を合計量で９５質量％以上の割合で含む上記（１）〜（５）のいずれか１項に記載の光学ガラス、
（７）Ｓｂ２Ｏ３を外割で０．０１〜０．７質量％の割合で含む上記（１）〜（６）のいずれか１項に記載の光学ガラス、
（８）Ｓｂ２Ｏ３を外割で０．０１〜０．５質量％の割合で含む上記（７）に記載の光学ガラス、
（９）屈折率（ｎｄ）が１．８６以上である上記（１）〜（８）のいずれか１項に記載の光学ガラス、
（１０）アッベ数（νｄ）が２４以下である上記（１）〜（９）のいずれか１項に記載の光学ガラス、
（１１）液相温度が１１５０℃以下である上記（１）〜（１０）のいずれか１項に記載の光学ガラス、
（１２）上記（１）〜（１１）のいずれか１項に記載の光学ガラスからなり、プレス成形に供されることを特徴とするプレス成形用被成形ガラス体、
（１３）上記（１）〜（１１）のいずれか１項に記載の光学ガラスからなることを特徴とする光学素子、
（１４）上記（１２）に記載のプレス成形用被成形ガラス体を、加熱、軟化してプレス成形することを特徴とする光学素子の製造方法、
を提供するものである。